(57)【要約】【課題】  塗装板および金属板に対して優れた再剥離性を有し、かつ低温貼り付け性能および曲面に貼り付けても強固に接着することのできる接着フィルムを提供すること。【解決手段】  ガラス転移点が−３５℃以上−１５℃以下であり、８０℃における貯蔵弾性率が１．５×１０４Ｐａ以上８．０×１０４Ｐａ以下であるアクリル系粘着剤組成物。【選択図】なし【特許請求の範囲】
【請求項１】
ガラス転移点が−３５℃以上−１５℃以下であり、８０℃における貯蔵弾性率が１．５×１０４Ｐａ以上８．０×１０４Ｐａ以下であるアクリル系粘着剤組成物。
【請求項２】
０℃における貯蔵弾性率が３．０×１０５Ｐａ以下である請求項１に記載のアクリル系粘着剤組成物。
【請求項３】
（Ａ）モノエチレン性不飽和モノマーと、カルボキシル基を含有する不飽和モノマーとを９３：７〜９７：３の重量比で含む組成物を共重合させて得たアクリル系ポリマーと；
（Ｂ）ビスアミド系化合物及びエポキシ系化合物からなる群から選択される架橋剤とを；有するアクリル系粘着剤組成物であって、
アクリル系ポリマー（Ａ）中のカルボキシル基１当量に対して、架橋剤（Ｂ）の含有量が０．０８〜０．６２当量の範囲である請求項１または２に記載のアクリル系粘着剤。
【請求項４】
前記モノエチレン性不飽和モノマーが、式
［化１］
ＨＲ１Ｃ＝ＣＨＣＯＯＲ２
［式中、Ｒ１はＨ、ＣＨ３又はＣ２Ｈ５であり、Ｒ２は炭素数１から１４の直鎖又は分岐鎖アルキル基である。］
で示される請求項３に記載のアクリル系粘着剤。
【請求項５】
重量平均分子量が９０万以下である請求項１〜４のいずれかに記載のアクリル系粘着剤。
【請求項６】
フィルム状支持体とフィルム状支持体の少なくとも片面上に形成された粘着剤層とを有する粘着フィルムにおいて、該粘着剤層が請求項１〜５のいずれか記載のアクリル系粘着でなり、該粘着剤層が２５μｍ以上の厚さを有している粘着フィルム。
【発明の詳細な説明】
【技術分野】
【０００１】
本発明はアクリル系粘着剤及び粘着フィルムに関し、特に低温環境用のアクリル系粘着剤及び粘着フィルムに関する。
【背景技術】
【０００２】
特許文献１には、炭素数２〜１８の（メタ）アクリル酸エステル７０〜９９．９重量％１種類以上とこれらのモノマーと共重合可能な他のモノマー０．１〜３０重量％を含むアクリル系共重合体を主成分とした多分散度（Ｍｗ／Ｍｎ）が４以下の粘着組成物が開示されている。この粘着剤組成物は、高温での粘着特性に優れているが、低温接着性および再剥離性については一切開示されていない。
【０００３】
特許文献２には、炭素数４〜１２の（メタ）アクリル酸エステル６０〜８０重量％と炭素数ｌ〜２の（メタ）アクリル酸エステル１５〜３８重量％、および極性モノマー０．１〜１０重量％を成分とする粘着組成物とアジリジン架橋剤を配合してなる粘着製品が開示されている。この公報では、耐ブリスター性に関しては開示されているが、低温接着性および再剥離性については一切開示さていない。
【０００４】
特許文献３には、不織布を支持体とし、アクリル系粘着剤の５０℃での貯蔵弾性率（Ｇ’）が４．５×１０５〜６．０×１０５ｄｙｎｅ／ｃｍ２であることを特徴とする両面接着テープが開示されている。この両面テープは、再剥離性は良好であるが、低温接着性については一切開示されていない。
【０００５】
特許文献４には、室温におけるＧ’が２×１０６ｄｙｎｅ／ｃｍ２以上、−３０℃でのＧ’が３×１０７ｄｙｎｅ／ｃｍ２以下、８０℃でのＧ’が１０６ｄｙｎｅ／ｃｍ２以上で、室温での接着力が１０Ｎ／２０ｍｍ以上であるベースポリマーとしてポリカーボネイト構造をもつ粘着剤組成物が開示されている。この粘着剤組成物は、室温での接着性に優れ、高温域での耐熱性に優れることが開示されているが、低温接着性については一切開示されていない。また、これはアクリル系粘着剤に関するものではない。
【０００６】
特許文献５には、Ｔｇ＝０℃以下のブロックＡ及びＴｇ＝２０℃以上のブロックＢからなるアクリル系ブロック共重合体粘着剤を用いた装飾用粘着シートが開示されている。この装飾用粘着シートは、高温、低温下での施工性に優れることが開示されているが、再剥離性に開しては一切開示されていない。
【０００７】
特許文献６には、炭素数１〜１４のアルキル基を有する（メタ）アクリレートを主成分とし、極性官能基含有モノマーを連続添加して重合反応せしめてなる粘着剤組成物が開示されている。この粘着組成物は、長期間の高温養生後でも再剥離性を有することが開示されているが、高温側の凝集力を高めた結果Ｔｇが高く、低温接着性が劣ると考えられる。
【０００８】
特許文献７には、炭素数１〜１４のアルキル基を有する（メタ）アクリレートに、ガラス転移点が７０〜１５０℃の共重合体を側鎖にグラフトした水分散液からなる塗装鋼板に対して再剥離可能な粘着剤が開示されている。しかし、エマルション型粘着剤であり、室温における接着力が低いと考えられる。
【０００９】
特許文献８には、（Ａ）炭素数４〜１０のアルキル基を有する（メタ）アクリレートを主成分として、アミド基モノマー（アクリルアミド）とヒドロキシル基含有（メタ）アクリレート含有するアクリル系共重合物と、（Ｂ）トリレンジイソシアネート化合物を必須成分とした再剥離可能な粘着組成物が開示されている。この公報で、室温における接着力が不十分であり、粘着付与剤を添加することによって低温接着性が劣ると考えられる。
【００１０】
特許文献９には、炭素数２〜１８のアルキル基を有する（メタ）アクリレートと、窒素原子含有モノマーと、カルボキシル基を含まない官能基含有モノマーとを必須成分とした再剥離可能な粘着剤組成・粘着製品が開示されている。この公報で、室温での接着力を高める目的で粘着付与剤を添加したことにより、低温接着性が劣ると考えられる。
【００１１】
特許文献１０には、炭素数１〜１４のアルキル基を有する（メタ）アクリレート７０〜９８％と極性モノマー２〜３０％、および２〜１０ＰＨＲの可塑剤を必須成分とした感圧粘着剤が開示されている。この粘着剤組成物は、良好な低温接着性を有することが開示されている。しかし、可塑剤を添加することにより、粘着剤凝衆力が低下し再剥離性が劣ると考えられる。
【００１２】
特許文献１１には、モノエチレン性不飽和モノマー及びカルボキシル基を含有する不飽和モノマーを共重合させて得たアクリル系ポリマーと、ビスアミド系化合物から選択される架橋剤とを反応させて得たアクリル系粘着剤組成物が記載されている。この粘着剤組成物は、良好な高温接着性を有し、再剥離性に優れている。しかし、低温接着性については開示されていない。
【００１３】
粘着剤組成物の再剥離性向上のためには、架橋密度を上げる、またはポリマーＴｇを高める、といった手段で凝集力向上を図れば解決できると考えられる。しかし、かかる手段をとると、粘着力、特に低温接着性が低下してしまうといった問題が発生し、低温接着性と養生後再剥離性を両立することは困難である。
【特許文献１】特開平５−７０７５２号公報
【特許文献２】特開平８−３５２１号公報
【特許文献３】特開平９−２７２８５０号公報
【特許文献４】特開平９−２６３７４９号公報
【特許文献５】特開平１１−１４０３９４号公報
【特許文献６】特開平５−１３２６５７号公報
【特許文献７】特開平１１−３０２６１６号公報
【特許文献８】特開２００３−１１９４４６号公報
【特許文献９】特開２００３−２７７７０９号公報
【特許文献１０】米国特許第５８００９１９号明細書
【特許文献１１】特表２００４−５２７５９０号公報
【発明の開示】
【発明が解決しようとする課題】
【００１４】
本発明は上記従来の問題を解決するものであり、その目的とするところは、塗装板および金属板に対して優れた再剥離性を有し、かつ低温貼り付け性能および曲面に貼り付けても強固に接着することのできる接着フィルムを提供することにある。
【課題を解決するための手段】
【００１５】
本発明はガラス転移点が−３５℃以上−１５℃以下であり、８０℃における貯蔵弾性率が１．５×１０４Ｐａ以上８．０×１０４Ｐａ以下であるアクリル系粘着剤組成物を提供するものであり、そのことにより上記目的が達成される。
【００１６】
好ましくは、上記アクリル系粘着剤組成物は０℃における貯蔵弾性率が３．０×１０５Ｐａ以下である。
【００１７】
また、好ましくは、上記アクリル系粘着剤組成物は、
（Ａ）モノエチレン性不飽和モノマーと、カルボキシル基を含有する不飽和モノマーとを９３：７〜９７：３の重量比で含む組成物を共重合させて得たアクリル系ポリマーと；
（Ｂ）ビスアミド系化合物及びエポキシ系化合物からなる群から選択される架橋剤とを；有し、
アクリル系ポリマー（Ａ）中のカルボキシル基１当量に対して、架橋剤（Ｂ）の含有量が０．０８〜０．６２当量の範囲である。
【発明の効果】
【００１８】
本発明の粘着剤組成物は、低温時の接着性を損なうことなく、被着体に強固に接着でき、なおかつ長期間の使用後も剥離時に被着体に糊残りなく剥離することが可能である。また、低温特性の優れたオレフィン系フィルムとの組合せにおいても低温接着性を損なうことなく、使用することができる。
【発明を実施するための最良の形態】
【００１９】
本発明の粘着剤組成物は、アクリル系ポリマーと架橋剤との反応生成物を包含する架橋型感圧接着剤組成物である。アクリル系ポリマーはモノエチレン性不飽和モノマーと、カルボキシル基を含有する不飽和モノマーとの反応生成物である。
【００２０】
モノエチレン性不飽和モノマーには、式
［化２］
ＨＲ１Ｃ＝ＣＨＣＯＯＲ２
［式中、Ｒ１はＨ、ＣＨ３又はＣ２Ｈ５であり、Ｒ２は炭素数１から１４の直鎖又は分岐鎖アルキル基である。］
で表される（メタ）アクリル酸エステルが含まれる。好ましくは、Ｒ２は炭素数４〜１４の非三級アキル基である。この（メタ）アクリル酸エステルは、そのホモポリマーが約０℃以下のＴｇ（ガラス転移点）を有することが好ましい。
【００２１】
（メタ）アクリル酸エステルの適切な例には、単独で用いても、互いに組み合わせて用いてもよいが、アクリル酸ブチル、２−メチルブチルアクリレート、２−エチルヘキシルアクリレート、アクリル酸イソオクチル、アクリル酸ラウリル、ｎ−デシルアクリレート、４−メチル−２−ペンチルアクリレート、アクリル酸イソアミル、ｓ−ブチルアクリレート、およびアクリル酸イソノニルが挙げられる。
【００２２】
モノエチレン性不飽和モノマーは上記（メタ）アクリル酸エステル以外のモノマーを含んでもよい。かかるモノマーの例には、アクリル酸エチル、（メタ）アクリルアミド、α−オレフィン、ビニルエーテル、アリルエーテル、スチレン、マレイン酸エステル、２−ヒドロキシエチル（メタ）アクリレート、アクリル酸シクロヘキシル、ｔ−ブチルアクリレート、アクリル酸フェニル、アクリル酸イソボルニル、２−フェノキシエチルアクリレート、Ｎ−ビニルピロリドン、Ｎ−ビニルカプロラクタム、および（Ｎ−エチルアクリルアミド、Ｎ−ヒドロキシエチルアクリルアミド、Ｎ−オクチルアクリルアミド、Ｎ−ｔ−ブチルアクリルアミド、Ｎ，Ｎ−ジメチルアクリルアミド、Ｎ，Ｎ−ジエチルアクリルアミド、およびＮ−エチル−Ｎ−ジヒドロキシエチルアクリルアミドなどの）置換アクリルアミドが挙げられる。
【００２３】
カルボキシル基を含有する不飽和モノマーの適切な例には、単独で用いても、互いに組み合わせて用いてもよいが、アクリル酸、メタクリル酸、イタコン酸、マレイン酸、およびフマル酸が挙げられる。
【００２４】
アクリル系ポリマーはベンゾイルパーオキサイドやアゾビスイソブチロニトリル等の重合開始剤を用いて、溶液重合や塊状重合により、また、過硫酸アンモニウムや過硫酸カリウム等の水溶性開始剤を用いて、乳化重合により製造することができる。
【００２５】
アクリル系ポリマーに含まれる成分の割合は、モノエチレン性不飽和モノマーと、カルボキシル基を含有する不飽和モノマーとが重量比で９３：７〜９７：３、好ましくは９３：６〜９７：４である。この割合が９３：７未満であると粘着剤組成物のＴｇが上昇し低温接着性が劣るとともに養生後剥離性が劣ることとなり、９７：３を超えると常態での接着力が低下し、さらには曲面へ強固に接着することが困難になると考えられる。
【００２６】
また、モノエチレン性不飽和モノマーとして窒素原子含有モノマーを併用する場合は、モノエチレン性不飽和モノマー全体の１３重量％以下、好ましくは８重量％以下の量とすることが好ましい。窒素原子含有モノマーの量が１３重量％を超えるとポリマー重合の際、ゲル化し重合困難となることが考えられ、さらには粘着剤組成物のＴｇが上昇し低温接着性が劣ることが考えられる。
【００２７】
架橋剤は、ビスアミド系化合物又はエポキシ系化合物を用いる。好ましいビスアミド系化合物は、二塩基酸のビスアジリジン誘導体等である。さらに好ましくは、ビスアミド系化合物は、式
【化３】
2007084763.tif 000002
［式中、Ｒ１およびＲ３は、ＨおよびＣｎＨ２ｎ＋１（ｎは１〜５の範囲の整数である）からなる群から独立して選択され、Ｒ２は、ベンゼノ（−Ｃ６Ｈ４−）、置換ベンゼノ、トリアジン、ＣｍＨ２ｍ（ｍは１〜１０の範囲の整数である）、およびそれらの組合わせからなる群から選択される二価の基である。］
で表される芳香族ビスアミドである。上式に当てはまる特に有用なビスアミド系化合物は、米国特許第４，４１８，１２０号（Ｋｅａｌｙら）に記載のような、１，１’−イソフタロイル−ビス（２−メチルアジリジン）である。
【００２８】
エポキシ系化合物としては、脂肪族の環状ポリエポキシド、または芳香族ポリエポキシドなどが利用できる。脂肪族の環状ポリエポキシドとしては、ビニルシクロヘキセンジオキシド、３，４−エポキシシクロヘキシルメチル−３，４−エポキシシクロヘキサンカルボキシレート、及び２，２−ビス（３，４−エポキシシクロヘキシル）プロパンなどが利用できる。脂肪族ポリエポキシドには、１，４−ビス（２，３−エポキシプロポキシ）ブタンの他、グリセロール、ポリプロピレングリコール、１，４−ブタンジオールなどの脂肪族ポリオールのポリグリシジルエーテル、およびリノールダイマー酸のジグリシジルエステルなどがある。
【００２９】
芳香族ポリエポキシドには、ビスフェノールＡタイプの樹脂及び誘導体、ビスフェノールＦ樹脂および誘導体など、多価フェノールのポリグリシジルエーテル、及び芳香族カルボン酸のグリシジルエステル及びそれらの混合物などが含まれる。さらには、Ｎ，Ｎ−ジグリシジルアニリン、Ｎ，Ｎ−ジグリシジルトルイジン、およびｐ−Ｎ，Ｎ−ジグリシジルアミノフェニルグリシジルエーテルなどといったポリグリシジルアミン化合物およびその混合物も利用できる。
【００３０】
本発明の粘着剤組成物において、架橋剤の使用量は、アクリル系ポリマー中のカルボキシル基１当量に対して、架橋剤の含有量が０．０８〜０．６２当量、好ましくは０．１５〜０．５０当量の範囲である。架橋剤の含有量が０．０８当量未満であると８０℃での貯蔵弾性率が所望の値より低くなり、高温側での凝集力が劣る結果、養生後剥離性が劣ることとなり、０．６２当量を超えると室温での接着力が低くなり、曲面へ強固に接着することが困難となる。
【００３１】
本発明の粘着剤組成物は重量平均分子量が９０万以下、好ましくは８０万以下である。重量平均分子量が９０万を超えると重合の際ゲル化する可能性があり、粘度上昇に伴い実際の製造においてハンドリング困難となる。重量平均分子量の調整はアクリル系ポリマー重合条件（架橋剤量、固形分比、反応温度、反応時間）をコントロールして行うことができる。
【００３２】
本発明の粘着剤組成物はガラス転移点が−３５℃以上−１５℃以下であり、８０℃における貯蔵弾性率が１．５×１０４Ｐａ以上８．０×１０４Ｐａ以下である。ガラス転移点が−３５℃未満であると常態での接着力が低く、曲面追従性が劣る。さらには、高温度側での凝集力が低く、養生後の剥離時に糊残りするといった問題が生じ、−１５℃より高いと低温で貼り付けにくく、剥離時にピッキング現象が発生するといった問題が生じる。ガラス転移点は、より好適には−３０〜−２０℃である。ガラス転移点の調整はモノエチレン性不飽和モノマーの選択・配合をコントロールして行うことができる。
【００３３】
８０℃における貯蔵弾性率が１．５×１０４Ｐａ未満であると養生後の剥離において糊残りするといった問題が生じ、８．０×１０４Ｐａより大きいと常態での接着力が低下し、曲面への追従性が劣るといった問題が生じる。８０℃における貯蔵弾性率は、より好適には２．０×１０４〜５．０×１０４Ｐａである。８０℃における貯蔵弾性率の調整はアクリル系ポリマー（Ａ）組成と架橋剤（Ｂ）の配合量をコントロールして行うことができる。
【００３４】
さらに、本発明の粘着剤組成物は０℃における貯蔵弾性率が３．０×１０５Ｐａ以下である。０℃における貯蔵弾性率が３．０×１０５Ｐａより大きいと０℃以下で被着体に接着できないといった問題が生じる。０℃における貯蔵弾性率は、より好適には２．０×１０５以下である。０℃における貯蔵弾性率の調整はアクリル系ポリマー（Ａ）の組成、つまりモノエチレン性不飽和モノマーの配合量をコントロールして行うことができる。
【００３５】
本発明の粘着剤組成物には、通常使用される添加剤を含有させてもよい。かかる添加剤には、例えば粘着付与剤、可塑剤、流動性改質剤、中和剤、安定剤、酸化防止剤、充填材、染料、及び着色剤が含まれる。ただし、粘着付与剤や可塑剤は含有させないことが好ましい。これらを含有させると、低温接着性と再剥離性の両立が困難となることが考えられる。例えば、粘着付与剤を添加した場合、粘着剤組成物のＴｇが上昇し低温接着性が劣ることが考えられる。一方、可塑剤を添加した場合は、粘着剤凝集力が低下し再剥離性が劣るといったことが考えられる。
【００３６】
本発明の粘着剤組成物は支持体上に成形されて、接着物品として使用される。支持体は、低温の使用環境に耐える材料であればよく、紙、高分子材料、布、金属箔などが含まれる。好ましくは、塩化ビニル、ポリイミド、ポリアミド、ポリ（テトラフルオロエチレン）、および（ポリエチレンテレフタレート、ポリエチレンナフタレートなどの）ポリエステルなどの高分子材料でなるものである。これらの支持体の形態はフィルム状であり、厚さは一般に２０〜２００μｍである。
【００３７】
所望ならば、当技術分野では公知である通り、プライマー組成物を支持体に適用するか、或いは支持体をコロナ処理または火炎処理を施すことによって、接着剤組成物を適用する前に、支持体を改質して、接着剤と支持体の接着性を高めることができる。プライマーの使用は、ポリエチレンテレフタレートまたはポリエチレンナフタレートの支持体を用いる場合に特に好適である。
【００３８】
本発明の粘着剤組成物はフィルム状支持体の少なくとも片面上に層状に形成されて、粘着フィルムを構成してよい。その際は、粘着剤層は２５μｍ以上、好ましくは３０〜４０μｍの厚さに形成する。粘着剤層の厚さが２５μｍ未満であると接着力が不十分になるおそれがある。
【００３９】
以下の実施例によって本発明を更に具体的に説明するが、本発明はこれらに限定されない。特に断らない限り、実施例中の「部」及び「％」は重量基準である。
【実施例】
【００４０】
アクリル系ポリマーの調製
表１に各成分の重量比を示した組成のモノマー混合物を各々準備した。このモノマー混合物３５部、アセトン６５部、熱重合開始剤（デュポン社製「バゾ（ＶＡＺＯ）（登録商標）６７」）０．２部を混合した。得られた溶液に約３分間窒素ガスを通した後、瓶の蓋を締めた。密封した瓶を温度５７℃で２４時間、回転式攪拌機に入れた。瓶を攪拌機から取り出した後、室温（約２４℃）まで冷却して、アクリル系ポリマーの溶液を得た。
【００４１】
［表１］
2007084763.tif 000003
【００４２】
実施例及び比較例
架橋剤として、ビスアミド系化合物（３Ｍ株式会社製「ＲＤ１０５４」）、エポキシ系化合物（綜研化学（株）社製「Ｅ−ＡＸ」）、及びイソシアネート系化合物（日本ポリウレタン工業株式会社製「コロネートＬ５５Ｅ」）を準備した。
【００４３】
アクリル系ポリマーの溶液に架橋剤の５重量％トルエン溶液を、表２に示した組合わせ及び含有量になるように加えた。瓶に蓋をして室温で約１時間、攪拌機に入れた。
紙ベース両面ポリエチレンラミネート剥離処理ライナー（３Ｍ社製「ＳＣＷ７８１」）の上にナイフコートにより粘着剤組成物に塗布し、形成された粘着剤層を加熱して、乾燥および架橋した。粘着剤組成物の塗布量は、粘着剤層の乾燥後厚さが３０μｍになるように調節した。また、加熱は９０℃で５分間行った。
支持体として厚さ５０μｍの塩化ビニルフイルム（３Ｍ社製「スコッチカル」）を準備し、粘着剤層とドライラミして粘着フィルムを得た。
【００４４】
［表２］
2007084763.tif 000004
【００４５】
得られた粘着剤フィルムの性能を以下に説明する項目について評価した。評価結果を表３に示す。
【００４６】
（１）動的粘弾性解析（ＤＭＴＡ）
レオメトリック社製「ＡＲＥＳ」を用いて、貯蔵弾性率（Ｇ’）および損失正接（ｔａｎδ）を測定した。温度範囲は−６０℃〜２００℃、測定周波数は１ｒａｄ／秒とした。
【００４７】
（２）低温接着力
０℃の環境下で試験片をパルテック杜製メラミン焼き付け塗装板に貼り付けた。貼り付け方法はＪＩＳ Ｚ ０２３７ ８．２．３に従った。同温度下で２４時間放置後に１８０°剥離強度をテンシロンで測定した。環境下で基材に貼り付け可能であり、剥離時にピッキング現状を起こさず、強固に接着したものを○、それ以外を×とした。
【００４８】
（３）常態接着力
２０℃の環境下で試験片をパルテック社製メラミン焼き付け塗装板に貼り付けた。貼り付け方法はＪＩＳ Ｚ ０２３７ ８．２．３に従った。同温度下で４８時間放置後に１８０°剥離強度をテンシロンで測定した。
【００４９】
（４）剥離清浄性
試験片をパルテック社製メラミン焼き付け塗装板またはアルミニウム版に貼り付けた。貼り付け方法はＪＩＳ Ｚ ０２３７ ８．２．３に従った。下記養生条件下、７サイクル経過後１８０°剥離し、剥離後の基材表面を目視で観察し粘着剤の残留がなければ○、残留があれば×で評価した。
【００５０】
ヒートサイクル条件：
−３０℃（１．５時間）
→  ２３℃，相対湿度６５％（０．５時間）
→  ４０℃，相対湿度９５％（２時間）
→  ２３℃，相対湿度６５％（０．５時間）
→−３０℃（１．５時間）
→  ２３℃，相対湿度６５％（０．５時間）
→  ８０℃，相対湿度５０％（１１時間）
→  ２３℃，相対湿度３６５％（０．５時間）
【００５１】
（５）入隅保持力
図１は粘着テープの入隅保持力の評価方法を模式的に示した部分正面図である。幅約３０ｍｍ、長さ約１５０ｍｍ、厚さ約１ｍｍのアルミニウム板を、テスター産業製マンドレル試験機を用いて折り曲げ、２０ｍｍ高さの入隅１を作製した。
粘着フィルムの支持体の上に、アクリル・フッ素系透明オーバーラミネートフィルム（住友スリーエム社製「スコッチプリントＳＰ４１１４」）をラミネートし、得られた積層フィルムを長さ１００ｍｍ、幅２５ｍｍに切り取り、試験片２とした（図１（ａ））。
この試験片を伸ばしながらスキージーにて入隅の凹部に圧着した（図１（ｂ））。室温での浮き発生を目視にて観察し、２０日放置で浮きがなければ○、浮きがあれば×と評価した。
【００５２】
［表３］
2007084763.tif 000005
表中、Ｅは指数を意味する。
【図面の簡単な説明】
【００５３】
【図１】粘着テープの入隅保持力の評価方法を模式的に示した部分正面図である。
【図１】
2007084763.tif 000006